【手続補正書】
【提出日】平成17年2月23日(2005.2.23)
【手続補正１】
【補正対象書類名】特許請求の範囲
【補正対象項目名】全文
【補正方法】変更
【補正の内容】
【特許請求の範囲】
【請求項１】
ポリイソブチレン（ＰＩＢ）分子を含み、該ＰＩＢ分子の第一の部分がα位二重結合を有し、該ＰＩＢ分子の第二の部分がβ位二重結合を有し、該第一の部分と第二の部分は合わせて組成物のＰＩＢ分子の少なくとも９０％を含み、該第一の部分が組成物のＰＩＢ分子の７０％未満を含み、かつ組成物のＰＩＢ分子の１０％以下が四置換内部二重結合を有する中程度ビニリデン含量ＰＩＢ重合体組成物。
【請求項２】
該重合体組成物がハロゲンを含む触媒組成物の存在下でイソブチレンを重合することによって製造したものであることを特徴とする請求項１に記載の中程度ビニリデン含量ＰＩＢ重合体組成物。
【請求項３】
２．０以下の多分散性を有する請求項１または２に記載の中程度ビニリデン含量ＰＩＢ重合体組成物。
【請求項４】
１．６５以下の多分散性を有する請求項３に記載の中程度ビニリデン含量ＰＩＢ重合体組成物。
【請求項５】
該第一の部分が組成物の分子の少なくとも２０％を含むことを特徴とする請求項１ないし４のいずれか１項に記載の中程度ビニリデン含量ＰＩＢ重合体組成物。
【請求項６】
組成物のＰＩＢ分子の５％以下が四置換内部二重結合を有することを特徴とする請求項１ないし５のいずれか１項に記載の中程度ビニリデン含量ＰＩＢ重合体組成物。
【請求項７】
組成物のＰＩＢ分子の２％以下が四置換内部二重結合を有することを特徴とする請求項６に記載の中程度ビニリデン含量ＰＩＢ重合体組成物。
【請求項８】
３５０〜５０００の範囲の数平均分子量（ＭN）を有する請求項１ないし７のいずれか１項に記載の中程度ビニリデン含量ＰＩＢ重合体組成物。
【請求項９】
９５０〜１０５０の範囲のＭNを有する請求項８に記載の中程度ビニリデン含量ＰＩＢ重合体組成物。
【請求項１０】
請求項１ないし９のいずれか１項に記載の中程度ビニリデン含量ＰＩＢ重合体組成物と無水マレイン酸の反応の反応生成物を含むＰＩＢ無水マレイン酸付加物。
【請求項１１】
請求項１ないし９のいずれか１項に記載の中程度ビニリデン含量ＰＩＢ重合体組成物とフェノール化合物の反応の反応生成物を含むＰＩＢフェノール化合物。
【請求項１２】
中間体とアミンの反応の反応生成物を含むＰＩＢアミン化合物であって、該中間体が請求項１ないし９のいずれか１項に記載の中程度ビニリデン含量ＰＩＢ重合体組成物と後のアミノ化のための反応部位を有する化合物との反応の反応生成物であることを特徴とするＰＩＢアミン化合物。
【請求項１３】
後のアミノ化のための反応部位を有する化合物が、エポキシド、無水マレイン酸付加物、ハロゲン化物またはカルボニル誘導体を含むことを特徴とする請求項１２に記載のＰＩＢアミン化合物。
【請求項１４】
ＰＩＢ分子を含み、該ＰＩＢ分子の第一の部分がα位二重結合を有し、該ＰＩＢ分子の第二の部分がβ位二重結合を有し、該第一の部分と第二の部分は合わせて組成物のＰＩＢ分子の少なくとも９０％を含み、該第一の部分が組成物のＰＩＢ分子の７０％未満を含み、かつ組成物のＰＩＢ分子の１０％以下が四置換内部二重結合を有する中程度ビニリデン含量ＰＩＢ重合体組成物を製造するための液相重合方法であって、
イソブチレンを含む液体の供給原料を用意すること、
錯体中の錯化剤とＢＦ3の比が１．３：１以下であるＢＦ3と触媒錯化剤の安定した錯体を含む触媒組成物を用意すること、
ループ型反応器の反応域中の残余の反応混合物の中へ該供給原料および該触媒組成物を導入すること、
残余の反応混合物、供給原料および触媒組成物の十分な混合を引き起こすのに十分な再循環流量で該反応域内の残余の反応混合物を再循環させ、それによって該反応域内に再循環する十分に混合された反応混合物を提供すること、
再循環する十分に混合された反応混合物をその十分に混合された状態に維持し、反応混合物が該反応域内を再循環している間、反応混合物中の反応温度が実質的に一定になるように計算された速度で反応混合物から反応熱を除去すること、
該中程度ビニリデン含量ＰＩＢ重合体組成物を含む生成物流れを取り出すこと、および、
反応域で重合するイソブチレン成分の滞留時間が４分以下になるように、該反応域への該供給原料の導入および反応域からの該生成物流れの取り出しを制御すること、
からなる方法。
【請求項１５】
該反応温度が少なくとも６０°Ｆであることを特徴とする請求項１４に記載の方法。
【請求項１６】
該錯化剤がメタノールであることを特徴とする請求項１４または１５に記載の方法。
【請求項１７】
該滞留時間が１分以下であることを特徴とする請求項１６に記載の方法。
【請求項１８】
該滞留時間が１分未満であることを特徴とする請求項１７に記載の方法。
【請求項１９】
該生成物流れ中の該中程度ビニリデン含量ＰＩＢ重合体組成物が３５０から５０００までの範囲の分子量を有することを特徴とする請求項１６に記載の方法。
【請求項２０】
該生成物流れ中の中程度ビニリデン含量ＰＩＢ重合体組成物が９５０から１０５０までの範囲の分子量を有することを特徴とする請求項１９に記載の方法。
【請求項２１】
該供給原料中の該混合物中に導入されるイソブチレン１モルに対して０．１〜１０ミリモルのＢＦ3を該触媒組成物と一緒に該反応混合物中に導入することを特徴とする請求項１６に記載の方法。
【請求項２２】
該供給原料中の該混合物中に導入されるイソブチレン１モルに対して０．５〜２ミリモルのＢＦ3を該触媒組成物と一緒に該反応混合物中に導入することを特徴とする請求項１６に記載の方法。
【請求項２３】
該生成物流れ中の該中程度ビニリデン含量ＰＩＢ重合体組成物の多分散性が２．０以下であることを特徴とする請求項１６に記載の方法。
【請求項２４】
該生成物流れ中の該中程度ビニリデン含量ＰＩＢ重合体組成物の多分散性が１．６５以下であることを特徴とする請求項１６に記載の方法。
【請求項２５】
反応混合物が該反応域内を再循環している間、反応混合物内が少なくとも９０°Ｆの反応温度に維持されていることを特徴とする請求項１６に記載の方法。
【請求項２６】
イソブチレンを含む供給原料を用意すること、
ＢＦ3とそのための錯化剤の錯体を含む触媒組成物を用意すること、
反応域中の残余の反応混合物の中へ該供給原料および該触媒組成物を導入すること、
該反応域内に十分に混合された反応混合物を提供するために、残余の反応混合物、供給原料および触媒組成物を十分に混合すること、
十分に混合された反応混合物をその十分に混合された状態に維持し、それが反応域にある間、それを少なくとも０℃の温度に保ち、それによってその中のイソブチレンを重合させてポリイソブチレンを生成させること、
該反応域からα異性体とβ異性体の含有量の和が少なくとも９０％であるポリイソブチレンを含む生成物流れを取り出すこと、および、
反応域で重合するイソブチレンの滞留時間が４分以下になるように、該反応域への該供給原料の導入および反応域からの該生成物流れの取り出しを制御すること、
からなる中程度ビニリデン含量ＰＩＢ重合体組成物を製造するための液相重合方法。
【請求項２７】
該生成物流れ中のポリイソブチレンが３５０から５０００までの範囲の数平均分子量を有することを特徴とする請求項２６に記載の方法。
【請求項２８】
ＰＩＢ分子を含み、該ＰＩＢ分子の第一の部分がα位二重結合を有し、該ＰＩＢ分子の第二の部分がβ位二重結合を有し、該第一の部分と第二の部分は合わせて組成物のＰＩＢ分子の少なくとも９０％を含み、かつ組成物のＰＩＢ分子の１０％以下が四置換内部二重結合を有する中程度ビニリデン含量ＰＩＢ重合体組成物を製造するための液相重合方法であって、
イソブチレンを含む液体の供給原料を用意すること、
錯体中の錯化剤とＢＦ3の比が１．３：１以下であるＢＦ3と触媒錯化剤の安定した錯体を含む触媒組成物を用意すること、
ループ型反応器の反応域中の残余の反応混合物の中へ該供給原料および該触媒組成物を導入すること、
残余の反応混合物、供給原料および触媒組成物の十分な混合を引き起こすのに十分な再循環流量で該反応域内の残余の反応混合物を再循環させ、それによって該反応域内に再循環する十分に混合された反応混合物を提供すること、
再循環する十分に混合された反応混合物をその十分に混合された状態に維持し、反応混合物が該反応域内を再循環している間、反応混合物中の反応温度が実質的に一定になるように計算された速度で反応混合物から反応熱を除去すること、
該中程度ビニリデン含量ＰＩＢ重合体組成物を含む生成物流れを取り出すこと、および、
反応域で重合するイソブチレン成分の滞留時間が４分以下になるように、該反応域への該供給原料の導入および反応域からの該生成物流れの取り出しを制御すること、
からなる方法。
【請求項２９】
該供給原料がイソブチレンを少なくとも３０質量％含むことを特徴とする請求項１４、２６または２８に記載の方法。
【請求項３０】
該供給原料が第一抽残液（raff-1）流れからなることを特徴とする請求項１４、２６または２８に記載の方法。
【請求項３１】
ポリイソブチレン（ＰＩＢ）分子を含み、該ＰＩＢ分子の第一の部分がα位二重結合を有し、該ＰＩＢ分子の第二の部分がβ位二重結合を有し、該第一の部分と第二の部分は合わせて組成物のＰＩＢ分子の少なくとも９０％を含み、該第一の部分が組成物のＰＩＢ分子の７０％未満を含み、組成物のＰＩＢ分子の１０％以下が四置換内部二重結合を有し、かつハロゲンを含む触媒組成物の存在下でイソブチレンを重合することによって製造した中程度ビニリデン含量ＰＩＢ重合体組成物を用意すること、
該組成物を後のアミノ化のための反応部位を有する化合物と反応させ、それによって中間体を製造すること、および
該中間体をアミンと反応させること、
からなるＰＩＢアミン化合物の製造方法。
【請求項３２】
後のアミノ化のための反応部位を有する化合物がエポキシドを含むことを特徴とする請求項３１に記載のＰＩＢアミン化合物の製造方法。
【請求項３３】
後のアミノ化のための反応部位を有する化合物が無水マレイン酸付加物を含むことを特徴とする請求項３１に記載のＰＩＢアミン化合物の製造方法。
【請求項３４】
後のアミノ化のための反応部位を有する化合物がハロゲン化物を含むことを特徴とする請求項３１に記載のＰＩＢアミン化合物の製造方法。
【請求項３５】
後のアミノ化のための反応部位を有する化合物がカルボニル誘導体を含むことを特徴とする請求項３１に記載のＰＩＢアミン化合物の製造方法。
【請求項３６】
ポリイソブチレン（ＰＩＢ）分子を含み、該ＰＩＢ分子の第一の部分がα位二重結合を有し、該ＰＩＢ分子の第二の部分がβ位二重結合を有し、該第一の部分と第二の部分は合わせて組成物のＰＩＢ分子の少なくとも９０％を含み、該第一の部分が組成物のＰＩＢ分子の７０％未満を含み、組成物のＰＩＢ分子の１０％以下が四置換内部二重結合を有し、かつハロゲンを含む触媒組成物の存在下でイソブチレンを重合することによって製造した中程度ビニリデン含量ＰＩＢ重合体組成物を用意すること、および
該組成物を無水マレイン酸と反応させること、
からなるＰＩＢ無水マレイン酸付加物の製造方法。
【請求項３７】
ポリイソブチレン（ＰＩＢ）分子を含み、該ＰＩＢ分子の第一の部分がα位二重結合を有し、該ＰＩＢ分子の第二の部分がβ位二重結合を有し、該第一の部分と第二の部分は合わせて組成物のＰＩＢ分子の少なくとも９０％を含み、該第一の部分が組成物のＰＩＢ分子の７０％未満を含み、組成物のＰＩＢ分子の１０％以下が四置換内部二重結合を有し、かつハロゲンを含む触媒組成物の存在下でイソブチレンを重合することによって製造した中程度ビニリデン含量ＰＩＢ重合体組成物を用意すること、および
該組成物をフェノール化合物と反応させること、
からなるＰＩＢとフェノール化合物の付加物の製造方法。
【請求項３８】
該触媒組成物がＢＦ3とそのための触媒錯化剤の安定な錯体を含むことを特徴とする請求項３１、３６または３７に記載の方法。
【請求項３９】
該触媒組成物がＢＦ3とそのための触媒錯化剤の安定な錯体を含むことを特徴とする請求項２に記載の中程度ビニリデン含量ＰＩＢ重合体組成物。